КАУЧУКОВАЯ КОМПОЗИЦИЯ, СОДЕРЖАЩАЯ ФЕНОЛЬНУЮ СМОЛУ

1. Каучуковая композиция на основе по меньшей мере:
- одного диенового эластомера,
- одного усиливающего наполнителя,
- одной сшивающей системы,
- одной фенольной смолы,
- одного полиальдегида.
2. Каучуковая композиция по п.1, в которой эластомер выбран из группы, состоящей из натурального каучука, синтетических полиизопренов, полибутадиенов, сополимеров бутадиена, сополимеров изопрена и смесей этих эластомеров.
3. Каучуковая композиция по любому из пп.1 и 2, в которой доля фенольной смолы находится между 1 и 20 phr.
4. Каучуковая композиция по п.2, в которой доля фенольной смолы находится между 2 и 15 phr.
5. Каучуковая композиция по п.1, в которой полиальдегид содержит по меньшей мере 2 альдегидные группы.
6. Каучуковая композиция по п.1, в которой доля полиальдегида находится между 1 и 20 phr.
7. Каучуковая композиция по п.6, в которой доля полиальдегида находится между 1 и 15 phr.
8. Каучуковая композиция по п.1, в которой полиальдегид является 2-гидроксибензол-1,3,5-трикарбальдегидом.
9. Каучуковая композиция по п.1, в которой усиливающий наполнитель содержит сажу и/или кремнезем.
10. Шина, содержащая каучуковую композицию по любому из пп.1-9.
11. Готовое резиновое изделие или полуфабрикат, содержащие каучуковую композицию по любому из пп.1-9.
12. Способ получения каучуковой композиции по любому из пп.1-9, отличающийся тем, что он включает следующие стадии:
- ввода в диеновый эластомер в ходе первой стадии, называемой непродуктивной, усиливающего наполнителя, фенольной смолы и полиальдегида, размешивая все это термомеханически до достижения максимальной температуры, находящейся между 110°С и 190°С;
- охлаждения системы до температуры ниже 100°С;
- последующего ввода в ходе второй стадии, называемой продуктивной, сшивающей системы;
- размешивания полученного до максимальной температуры ниже 110°С.
13. Способ получения каучуковой композиции по любому из пп.1-9, отличающийся тем, что он включает следующие стадии:
- ввода в диеновый эластомер в ходе первой стадии, называемой непродуктивной, усиливающего наполнителя, размешивая все это термомеханически до достижения максимальной температуры, находящейся между 110°С и 190°С;
- охлаждения системы до температуры ниже 100°С;
- последующего ввода в ходе второй стадии, называемой продуктивной, сшивающей системы, фенольной смолы и полиальдегида;
- размешивания полученного до максимальной температуры ниже 110°С.
14. Способ получения каучуковой композиции по любому из пп.1-9, отличающийся тем, что он включает следующие стадии:
- ввода в диеновый эластомер в ходе первой стадии, называемой непродуктивной, усиливающего наполнителя и фенольной смолы, размешивая все это термомеханически до достижения максимальной температуры, находящейся между 110°С и 190°С;
- охлаждения системы до температуры ниже 100°С;
- последующего ввода в ходе второй стадии, называемой продуктивной, сшивающей системы и полиальдегида;
- размешивания полученного до максимальной температуры ниже 110°С.